(57)【要約】  本発明に係る粒子膜の製造装置（２０）は、対向する第一の基板（１）と第二の基板（２）との間に充填された粒子分散液（４）のメニスカス領域（５）を掃引することで、当該メニスカス領域（５）の溶媒を蒸発させながら第一の基板（１）上に粒子膜を形成させる粒子膜製造装置であって、当該メニスカス領域（５）における粒子濃度を測定する粒子濃度測定手段（３）と、上記粒子濃度測定手段（３）により測定された粒子濃度に基づいて、上記メニスカス領域における粒子濃度を調整する粒子濃度調整手段（１３）とを備えている。
2010092836.tif 000002
【特許請求の範囲】
【請求項１】
対向する第一の基板と第二の基板との間に充填された粒子分散液のメニスカス領域を掃引することで、当該メニスカス領域の溶媒を蒸発させながら第一の基板上に粒子膜を形成させる粒子膜製造装置であって、
当該メニスカス領域における粒子濃度を測定する粒子濃度測定手段と、
上記粒子濃度測定手段により測定された粒子濃度に基づいて、上記メニスカス領域における粒子濃度を調整する粒子濃度調整手段と、
を備えていることを特徴とする粒子膜の製造装置。
【請求項２】
上記粒子膜が単粒子膜であることを特徴とする請求項１に記載の粒子膜の製造装置。
【請求項３】
上記粒子濃度測定手段は、センサープローブを有する静電容量計を備え、当該センサープローブによって上記メニスカス領域の静電容量を非接触で測定して、当該静電容量から粒子濃度を決定することを特徴とする請求項１又は２に記載の粒子膜の製造装置。
【請求項４】
上記粒子濃度測定手段は、センサープローブを具備した静電容量計を備え、当該センサープローブによって上記メニスカス領域の静電容量を非接触で測定して、当該静電容量から、メニスカス領域の溶媒が蒸発する状況下における粒子濃度を決定することを特徴とする請求項１又は２に記載の粒子膜の製造装置。
【請求項５】
上記センサープローブと上記メニスカス領域を含む第一の基板との距離が、２００μｍ〜３０００μｍであることを特徴とする請求項３又は４に記載の粒子膜の製造装置。
【請求項６】
センサープローブを備えた静電容量型変位計により、当該センサープローブと第一の基板との間に形成される静電容量値から上記第一の基板の撓みの度合いを測定する撓み測定手段を更に備え、
上記粒子濃度測定手段は、メニスカス領域の静電容量に加えて、上記撓み測定手段により測定した撓みの度合いに基づいて粒子濃度を決定することを特徴とする請求項３〜５の何れか１項に記載の粒子膜の製造装置。
【請求項７】
上記粒子濃度調整手段は、上記第一の基板と第二の基板との間に直流電界を印加することにより、上記メニスカス領域における粒子濃度を制御することを特徴とする請求項３〜６の何れか１項に記載の粒子膜の製造装置。
【請求項８】
上記粒子濃度調整手段は、上記第一の基板の位置の変化速度を制御することにより、上記メニスカス領域における粒子濃度を調整することを特徴とする請求項３〜７の何れか１項に記載の粒子膜の製造装置。
【請求項９】
対向する第一の基板と第二の基板との間に充填された粒子分散液のメニスカス領域を掃引することで、当該メニスカス領域の溶媒を蒸発させながら第一の基板上に粒子膜を形成させる粒子膜の製造方法であって、
当該メニスカス領域における粒子濃度を測定する粒子濃度測定工程と、
上記粒子濃度測定工程により測定された粒子濃度に基づいて、上記メニスカス領域における粒子濃度を調整する粒子濃度調整工程とを含むことを特徴とする粒子膜の製造方法。
【請求項１０】
上記粒子濃度測定工程では、センサープローブを備えた静電容量計によって、上記メニスカス領域の静電容量を非接触で測定して、当該静電容量から粒子濃度を決定することを特徴とする請求項９に記載の粒子膜の製造方法。
【請求項１１】
上記粒子濃度測定工程は、センサープローブを備えた静電容量計によって、上記メニスカス領域の静電容量を非接触で測定して、当該静電容量から、メニスカス領域の溶媒が蒸発する状況下における粒子濃度を決定することを特徴とする請求項９又は１０に記載の粒子膜の製造方法。
【請求項１２】
センサープローブを備えた静電容量型変位計により、当該センサープローブと第一の基板との間に形成される静電容量値から上記第一の基板の撓みの度合いを測定する撓み測定工程を更に含み、
上記粒子濃度測定工程は、上記静電容量に加えて上記撓み測定工程により測定した撓みの度合いに基づいて粒子濃度を決定することを特徴とする請求項１０又は１１に記載の粒子膜の製造方法。
【請求項１３】
上記粒子濃度調整工程は、上記第一の基板と第二の基板との間に直流電界を印加して、上記メニスカス領域における粒子濃度を調整することを特徴とする請求項１０〜１２の何れか１項に記載の粒子膜の製造方法。
【請求項１４】
上記粒子濃度調整工程は、第一の基板の位置の変化速度を制御することにより、上記メニスカス領域における粒子濃度を調整することを特徴とする請求項１０〜１３の何れか１項に記載の粒子膜の製造方法。
【請求項１５】
請求項９〜１４の何れか１項に記載の粒子膜の製造方法によって製造され、成膜周囲全域において集積密度が均一に制御されている粒子膜。
【発明の詳細な説明】
【技術分野】
【０００１】
本発明は、粒子膜の製造方法、並びに当該製造方法に好適に用いることができる、粒子膜の製造装置に関するものである。
【背景技術】
【０００２】
従来、微粒子を基板上に２次元又は３次元に高密度で集積させる方法として、移流集積法が知られている。移流集積法とは、水溶液等の溶媒中に長時間分散する粒子の分散液に、ガラス等の溶媒になじみ易い平坦な基板を浸漬させ、基板上に粒子膜を作製する方法である。この方法では、基板と分散液との界面における粒子の自律的集積力を利用することにより粒子の高密度集積を実現することができる。これまでに、移流集積法による粒子膜の成膜にはディップコーターが主に使用されてきた（例えば、非特許文献１参照）。【０００３】
ディップコーターでは、微粒子分散液に基板を浸漬させた後に、任意の速度で基板を微粒子分散液から引上げることにより、基板上に微粒子膜を成膜させる。ここで、基板を微粒子分散液から引上げる際に、基板と微粒子分散液との間にメニスカスが発生し、液流と毛細管力によりナノ粒子がメニスカス先端へと供給される。メニスカス領域では溶媒の蒸発が起こるため、粒子膜の膜厚に対して液膜の厚さが薄くなると、粒子間には液化架橋力が発生し、ナノ粒子は基板表面に固定化される。【０００４】
また、水平駆動型ナノコータを用いた、ポリスチレン粒子分散液による粒子膜の製造方法が報告されている（例えば、非特許文献２〜３参照）。具体的には、第一の基板に対して、第二基板を０．１４°傾斜させ、ナノ粒子を含む懸濁液をその間に挟み込み、第一の基板のみを水平方向に移動させることによって粒子膜を形成する方法が開示されている。
【先行技術文献】
【非特許文献】
【０００５】
【非特許文献１】アインテスラ社ホームページ、平成２０年１２月２４日検索、インターネット<ＵＲＬ：http://www.eintesla.om/products/dip/array.html>
【非特許文献２】２００８年度精密工学会秋季大会  関西地方定期学術講演会公演論文集６５頁、２００８年７月２２日発行
【非特許文献３】２００８年度精密工学会秋季大会  学術講演会講演論文集 ６８９頁、２００８年９月１７日発行
【発明の概要】
【発明が解決しようとする課題】
【０００６】
しかしながら、非特許文献１に記載の方法では、実用サイズの基板上に高精度で粒子膜を成膜することが困難であるという問題が生じる。【０００７】
具体的には、上記方法では、作業環境における温度や湿度の変化等の攪乱により、形成される、同一面内における粒子膜の密度が不均一となり、実用サイズの基板上に均一に粒子膜を成膜することは困難であった。【０００８】
また、非特許文献２〜３に記載の方法では、実用サイズの基板上に成膜する場合であっても粒子膜を成膜することができるが、より均一に粒子膜を成膜することが望まれている。【０００９】
本発明は、上記の問題点に鑑みてなされたものであり、その目的は、実用サイズの基板上に成膜する場合であっても均一に粒子膜を成膜することができる、粒子膜の製造方法、並びに粒子膜の製造装置を実現することにある。
【課題を解決するための手段】
【００１０】
本発明者は上記課題を解決するために、実用サイズの基板上に成膜する場合であっても均一に粒子膜を成膜する方法について鋭意検討を行った。その結果、単位時間当たりの粒子膜の増加体積と、単位時間当たりのメニスカス領域からの粒子の供給体積とが等しいときに、単粒子膜が高密度で成膜されると考え、粒子膜の被覆率は、基板の移動速度と分散液中の粒子濃度とにより決定されるとの仮説を立てた。そして、当該仮説に基づいて、メニスカス領域における粒子濃度の変動を抑制することができれば、実用サイズの基板上に均一に粒子膜を成膜することができることを見出し、本発明を完成するに至った。【００１１】
即ち、本発明に係る粒子膜の製造装置は、上記課題を解決するために、対向する第一の基板と第二の基板との間に充填された粒子分散液のメニスカス領域を掃引することで、当該メニスカス領域の溶媒を蒸発させながら第一の基板上に粒子膜を形成させる粒子膜製造装置であって、当該メニスカス領域における粒子濃度を測定する粒子濃度測定手段と、上記粒子濃度測定手段により測定された粒子濃度に基づいて、上記メニスカス領域における粒子濃度を調整する粒子濃度調整手段と、を備えていることを特徴としている。【００１２】
上記構成によれば、粒子濃度調整手段により、粒子濃度測定手段で測定した粒子濃度に基づいて、上記メニスカス領域における粒子濃度を調整するため、メニスカス領域における粒子濃度を一定の値となるように調整しながら成膜することができる。これにより、実用サイズの基板上に成膜する場合であっても均一に粒子膜を成膜することができるという効果を奏する。【００１３】
また、本発明に係る粒子膜の製造方法は、上記課題を解決するために、対向する第一の基板と第二の基板との間に充填された粒子分散液のメニスカス領域を掃引することで、当該メニスカス領域の溶媒を蒸発させながら第一の基板上に粒子膜を形成させる粒子膜の製造方法であって、当該メニスカス領域における粒子濃度を測定する粒子濃度測定工程と、上記粒子濃度測定手段により測定された粒子濃度に基づいて、上記メニスカス領域における粒子濃度を調整する粒子濃度調整工程とを含むことを特徴としている。【００１４】
上記方法によれば、粒子濃度調整工程により、粒子濃度測定工程において測定した粒子濃度に基づいて、上記メニスカス領域における粒子濃度を調整するため、メニスカス領域における粒子濃度を一定の値となるように調整しながら、成膜することができる。これにより、実用サイズの基板上に成膜する場合であっても均一に粒子膜を成膜することができるという効果を奏する。【００１５】
更には、本発明に係る粒子膜は、上記課題を解決するために、上記本発明に係る粒子膜の製造方法によって製造され、成膜周囲全域において集積密度が均一に制御されていることを特徴としている。【００１６】
上記構成によれば成膜周囲全域において集積密度が均一に制御された粒子膜を提供することができる。
【発明の効果】
【００１７】
本発明に係る粒子膜の製造装置は、以上のように、実用サイズの基板上に成膜する場合であっても均一に粒子膜を成膜することができるという効果を奏する。【００１８】
また、本発明に係る粒子膜の製造方法は、実用サイズの基板上に成膜する場合であっても均一に粒子膜を成膜することができるという効果を奏する。
【図面の簡単な説明】
【００１９】
【図１】本実施の形態に係る粒子膜の製造装置の一例を模式的に示す断面図である。
【図２】本実施の形態に係る粒子膜の製造装置における、第一の基板及び第二の基板の配置の一例を模式的に示す斜視図である。
【図３】参考例１で得られた粒子膜のＳＥＭ画像を示す図面である。
【図４】参考例１で得られた結果と、物理モデルによる理論式から求められる曲線とをプロットした、粒子濃度と被覆率との関係を示すグラフである。
【図５】参考例２で得られた結果と、物理モデルによる理論式から求められる曲線とをプロットした、粒子濃度と被覆率との関係を示すグラフである。
【図６】実施例１で得られた、基板移動距離と静電容量との関係を示すグラフである。
【図７】参考例３で得られた、各粒子膜のＳＥＭ画像を示す図面である。
【図８】実施例２で得られた、走査距離と静電容量との関係を示すグラフである。
【図９】本実施の形態に係る粒子膜の製造方法の一例を示すフローチャートである。
【図１０】図９に示す粒子膜の製造方法における、第一の基板の撓みのみに基づいた静電容量変化に関するデータベース作成方法の一例を示すフローチャートである。
【図１１】本実施の形態に係る粒子膜の製造方法の別の一例を示すフローチャートである。
【図１２】図１１に示す粒子膜の製造方法における、静電容量プローブ位置に関するデータベース作成方法の一例を示すフローチャートである。
【図１３】本実施の形態に係る粒子膜の製造装置の別の一例を模式的に示す断面図である。
【図１４】本実施の形態に係る粒子膜の製造装置の更に別の一例を模式的に示すブロック図である。
【図１５】実施例２によって測定した、第一の基板の撓みのみに基づいた静電容量変化を示すグラフである。
【図１６】図１５のグラフについて、第一の基板の撓みのみに基づいた静電容量変化がゼロになるように、測定された静電容量の値を補正した結果を示すグラフである。
【図１７】実施例２の成膜時における、第一の基板の走査距離とメニスカス領域における静電容量との関係を示すグラフである。
【図１８】実施例２の成膜時における、粒子間の距離の分布を示す図である。
【図１９】比較例１の成膜時における、第一の基板の走査距離とメニスカス領域における静電容量との関係を示すグラフである。
【図２０】比較例１の成膜時における、粒子間の距離の分布を示す図である。
【発明を実施するための形態】
【００２０】
本発明の実施の一形態について説明すれば、以下の通りである。
【００２１】
尚、本明細書では、範囲を示す「Ａ〜Ｂ」は、Ａ以上Ｂ以下であることを示す。
【００２２】
（Ｉ）粒子濃度の測定方法
本実施の形態に係る粒子濃度の測定方法は、粒子分散液と接触させた基板の位置を、当該粒子分散液に対して変化させながら、当該基板上に発生する、粒子分散液のメニスカス領域において、溶媒を蒸発させることにより、基板上に粒子膜を形成する方法における、当該メニスカス領域の粒子濃度を測定する方法である。
【００２３】
本実施の形態に係る粒子濃度の測定方法では、上記メニスカス領域を含む領域の静電容量を測定して、当該静電容量に基づいて粒子濃度を決定する。
【００２４】
本実施の形態に係る粒子濃度の測定方法を適用することができる、基板上に粒子膜を形成する好適な方法は移流集積法であり、具体的には、ディップコーターを用いた方法や、後述するような二枚の基板間に粒子分散液を充填し、一方の基板を移動させることにより膜を形成する方法に適用することができる。
【００２５】
上記粒子分散液の静電容量の測定は、例えば、基板が導電性を有している場合には、センサープローブ（以下、単に「プローブ」と略する場合がある）と基板との間で形成される静電容量を計測することにより行うことができる。具体的には、基板をアースし、上記基板におけるメニスカスが発生している側の面に対向するように静電容量計のプローブを設置して、当該プローブと第一の基板との間の静電容量を測定することにより行うことができる。
【００２６】
また、基板に導電性がない場合では、プローブ内で静電容量が形成されるようなプローブを用いることにより行うことができる。例えば、ＫＬＡテンコール社によって独自開発されたプローブ（商品名：「２８１０」）等により、電界の広がりを積極的に利用することによりプローブと基板との間の静電容量を計測することができる。この場合、プローブと基板との間の距離を１ｍｍ以下に設定することにより、基板が導電性を有している場合と同等の感度を得ることができる。
【００２７】
静電容量を測定する対象は、上記メニスカスにおける粒子分散液を含む領域であれば、特には限定されず、メニスカス領域（粒子分散液と、当該分散液とプローブとの間の空気層とからなる領域）の静電容量のみを測定してもよいし、当該メニスカス領域と、粒子分散液と、第二の基板と、当該第二の基板とプローブとの間の空気層とからなる領域と合わせた領域の静電容量を測定してもよい。
【００２８】
上記プローブの位置は、メニスカス領域のほとんど全てを覆うように配置することが好ましい。このとき、上記プローブの位置が、成膜されたナノ粒子単層膜領域と重ならないようにすることが好ましい。これら条件を満たせば、後述の二枚の基板を用いて成膜する場合において、第二の基板上にプローブの一部が重なっても構わない。また、上述したＫＬＡテンコール社製プローブを用いる場合では、プローブ先端と基板との間の距離が１．５ｍｍ以下であれば、プローブの配置位置に限らずナノ粒子濃度の変動を良好に計測することができる。
【００２９】
高分解能でナノ粒子濃度変化による容量変化計測を行う観点から、プローブは基板近くに配置することが好ましい。具体的には、高分子微粒子等の、比較的誘電率の小さな材料を成膜する場合では、プローブと基板との間の距離は、２００μｍ以上３０００μｍ以下の範囲内に設定することが好ましく、２００μｍ以上１．０ｍｍ以下の範囲内に設定することがより好ましい。また、無機物半導体や金属等の、誘電率が大きい材料を成膜する場合では、基板からより離れた位置でも検出可能であるため、プローブと基板との間の距離は、２００μｍ以上３．０ｍｍ以下の範囲内に設定することが好ましい。上記範囲内とすることにより、プローブの真下において粒子の成膜が阻害されることを抑制でき、且つ良好に静電容量を測定することができる。
【００３０】
プローブの直径は小さければ小さいほど、局所的な領域の計測が可能になるが、後述の二枚の基板を用いて成膜する場合においては、プローブの直径が小さくなると第二の基板のエッジとの予期しない静電容量が形成されてしまうおそれがある。また、後述の実施例で使用している市販品に限っては、プローブの直径が小さくなるほどプローブと基板間の距離に制限が出てくる等の問題が生じる。以上のことから、直径１０ｍｍ程度のプローブを用いることが好ましい。
【００３１】
本実施の形態に係る粒子濃度の測定方法では、分散液の溶媒よりも誘電率が高い粒子を用いる場合では、メニスカス領域の粒子濃度が高くなれば測定される静電容量は高くなり、メニスカス領域の粒子濃度が低くなれば、測定される静電容量は低くなる。つまり、上記粒子濃度と静電容量とは比例関係にあるため、予め、上記粒子濃度と静電容量との関係式を計算等により求めておけば、静電容量を測定することにより上記粒子濃度を測定することができる。
【００３２】
また、分散液の溶媒よりも誘電率が低い粒子を用いる場合でも、上記粒子濃度と静電容量とは反比例の関係にあるため、同様に、予め、上記粒子濃度と静電容量との関係式を計算等により求めておけば、静電容量を測定することにより上記粒子濃度を測定することができる。
【００３３】
本実施の形態に係る方法では、上記静電容量に加えて、上記基板の撓みの度合いに基づいて粒子濃度を決定することが好ましい。これにより、より高い精度で粒子濃度を測定及び調整することができる。
【００３４】
上記撓みの測定は、例えば、基板におけるメニスカスが発生している側の面と反対側の面に対向するように静電容量計（例えば、静電容量型変位計）のプローブを別途設置して、当該プローブと基板との間の静電容量を測定し、当該静電容量から、第一の基板の撓みを計算することにより行うことができる。
【００３５】
また、粒子分散液が無い状態で、基板を移動させて、当該基板の各位置において基板の撓みのみに基づいた静電容量変化に関するデータベースを予め作成し、当該データベースを用い、基板の撓みのみに基づいた静電容量変化がゼロになるように、測定された静電容量の値を補正してナノ粒子濃度を求めてもよい。当該方法であれば、静電容量計を別途設ける必要が無いためより好ましい。
【００３６】
尚、上述の説明では、粒子分散液と接触させた基板の位置を、当該粒子分散液に対して変化させながら、当該基板上に発生する、粒子分散液のメニスカス領域において、溶媒を蒸発させることにより、基板上に粒子膜を形成する方法における、当該メニスカス領域の粒子濃度を測定する方法である場合について説明したが、これに限るものではない。単に、粒子分散液の粒子濃度を測定することに用いてもよい。粒子分散液の静電容量を測定して、当該静電容量に基づいて粒子濃度を決定するのであれば、本実施形態と略同様の効果が得られる。
【００３７】
（II）粒子膜の製造方法
本実施の形態に係る粒子膜の製造方法は、第一の基板の位置を、当該第一の基板上に対向して配置した第二の基板に対して、当該第一の基板の面方向に沿って変化させながら、当該第一の基板と第二の基板との間に充填された粒子分散液の、当該第一の基板の位置の変化する方向側におけるメニスカス領域において、溶媒を蒸発させることにより、第一の基板上に粒子膜を形成する方法である。本実施の形態に係る粒子膜の製造方法は、好ましくは単粒子膜を形成する方法である。
【００３８】
上記粒子膜の製造方法は、上記メニスカス領域における粒子濃度を測定する粒子濃度測定工程と、粒子濃度測定工程により得られた粒子濃度に基づいて、上記メニスカス領域における粒子濃度を調整する粒子濃度調整工程と、を含む。
【００３９】
（II−I）粒子濃度測定工程
上記粒子濃度測定工程は、上記メニスカス領域における粒子濃度を測定する工程である。例えば、上述した「（Ｉ）粒子濃度の測定方法」で説明した、静電容量から粒子濃度を求める方法や、光散乱を利用して粒子濃度を求める方法等により行うことができる。
【００４０】
例えば、静電容量から粒子濃度を求める上記方法により上記粒子濃度測定工程を行う場合には、上述した「（Ｉ）粒子濃度の測定方法」と同様に、上記第一の基板をアースし、第一の基板におけるメニスカスが発生している側の面に対向するように静電容量計のプローブを設置して行うことができる。
【００４１】
上記粒子濃度測定工程は、上記メニスカスにおける粒子分散液を含む領域の静電容量を測定し、当該静電容量から粒子濃度を決定することが好ましい。この場合、上述した「（Ｉ）粒子濃度の測定方法」と同様に、静電容量を測定する対象は、上記メニスカスにおける粒子分散液を含む領域であれば、特には限定されず、メニスカス領域の静電容量（実際には、粒子分散液と、当該分散液とプローブとの間の空気層とからなる領域の静電容量）のみを測定してもよいし、当該メニスカス領域と、粒子分散液と、第二の基板と、当該第二の基板とプローブとの間の空気層とからなる領域と合わせた領域の静電容量を測定してもよい。
【００４２】
尚、プローブと第一の基板との間の距離は、同様に、２００μｍ以上３０００μｍ以下の範囲内に設定することが好ましく、２００μｍ以上１．０ｍｍ以下の範囲内に設定することがより好ましい。
【００４３】
（II−II）粒子濃度調整工程
上記粒子濃度調整工程は、粒子濃度測定工程により測定した粒子濃度に基づいて、上記メニスカス領域における粒子濃度を調整する工程である。
【００４４】
上記工程では、具体的には、上記粒子濃度測定手段により求められる粒子濃度が、設定された粒子濃度に対して低い場合には、メニスカス領域における濃度を高くするように調整し、設定された粒子濃度に対して高い場合には、メニスカス領域における濃度を低くするように調整する。
【００４５】
上記粒子濃度調整工程において、基準とする粒子濃度は、例えば、所定の粒子濃度、及び第一の基板の移動速度において成膜を行い、成膜した粒子膜の被覆率を求め、以下の関係式
ｃ＝ｋ×ψ／（ｖ（１−ψ））
（式中、ｃは被覆率、ｋは定数、ψは分散液中の粒子濃度（体積％）、ｖは第一の基板の移動速度（μｍ／ｓ）である）
から、ｋを求めることにより、所望の被覆率を得るための粒子濃度を求めることができる。
【００４６】
上記粒子濃度を調製する方法としては、例えば、（ｉ）上記第一の基板と第二の基板との間に電界を印加する方法や、（ii）上記粒子分散液に対して、濃度の高い粒子分散液や濃度の低い粒子分散液を添加する方法、（iii）第一の基板の移動速度（変化速度）を変化させる方法、等が挙げられる。
【００４７】
上記（ｉ）の方法では、例えば、粒子濃度測定工程により求められる粒子濃度が、設定された粒子濃度よりも低い場合には、電界をメニスカスに向かう方向に印加することにより、粒子分散液中の粒子を電気泳動によりメニスカスに向かって移動させることができる。
【００４８】
また、同様に、粒子濃度測定工程により求められる粒子濃度が、設定された粒子濃度よりも高い場合には、電界をメニスカスとは反対に向かう方向に印加することにより、粒子分散液中の粒子をメニスカスとは反対方向に向かって移動させることができる。
【００４９】
これらの操作の何れか一方のみにより上記粒子濃度の制御を行ってもよいし、両方の操作により上記粒子濃度の制御を行ってもよい。
【００５０】
また、上記（ii）の方法では、例えば、粒子濃度測定工程により求められる粒子濃度が、設定された粒子濃度よりも低い場合には、予め作製した、粒子分散液の初期濃度よりも濃度の高い粒子分散液を粒子分散液に対して添加することにより、粒子分散液の濃度を高めることができ、結果としてメニスカス領域における粒子濃度を高くすることができる。
【００５１】
また、同様に、粒子濃度測定工程により求められる粒子濃度が設定された粒子濃度よりも高い場合には、予め作製した、粒子分散液の初期濃度よりも濃度の低い粒子分散液を粒子分散液に対して添加することにより、粒子分散液の濃度を低くすることができ、結果としてメニスカス領域における粒子濃度を低くすることができる。
【００５２】
（ii）の方法についても、これらの操作の何れか一方のみにより上記粒子濃度の制御を行ってもよいし、両方の操作により上記粒子濃度の制御を行ってもよい。
【００５３】
また、上記（iii）の方法では、例えば、粒子濃度測定工程により求められる粒子濃度が設定された粒子濃度よりも低い場合には、第一の基板の移動速度を遅くすることにより、成膜のためにメニスカスから排出される粒子の量が減少し、結果として、メニスカス領域における粒子濃度を、初期濃度よりも高くすることができる。
【００５４】
また、同様に、粒子濃度測定工程により求められる粒子濃度が、設定された粒子濃度よりも高い場合には、第一の基板移動速度を速くすることにより、成膜のためにメニスカスから排出される粒子の量が増加し、結果として、メニスカス領域における粒子濃度を、初期濃度よりも低くすることができる。
【００５５】
（iii）の方法についても、これらの操作の何れか一方のみにより上記粒子濃度の制御を行ってもよいし、両方の操作により上記粒子濃度の制御を行ってもよい。
【００５６】
尚、上述の説明では、上記（iii）の方法について第一の基板のみを移動させる構成を前提としていたが、例えば、第二の基板のみを移動させる構成や、第一の基板と第二の基板の両方を移動させる構成であっても同様に、これらの基板移動速度を変化させることにより、成膜のためにメニスカスから排出される粒子の量を調整することができるため、ほぼ同様の効果を奏する。
【００５７】
上記方法（ｉ）（ii）（iii）の方法において、印加する電界の量や、添加する分散液の量、第一の基板移動速度は、設定された粒子濃度と、粒子濃度測定工程により測定された粒子濃度との差から必要な量を求めることができる。
【００５８】
（II−III）撓み測定工程
本実施の形態に係る粒子膜の製造方法では、上記粒子濃度測定工程において静電容量から粒子濃度を求める場合には、上記第一の基板の撓みの度合いを測定する撓み測定工程を更に含むことが好ましい。
【００５９】
この場合には、上記粒子濃度測定工程では、上記静電容量に加えて、上記撓み測定工程により測定した、撓みの度合いに基づいて粒子濃度を決定する。これにより、より高い精度で粒子濃度を測定及び調整することができる。
【００６０】
上記撓み測定工程は、用いる第一の基板に撓みが無い場合には必要ないが、通常、薄い板状物では、撓みが生じている。そして、この撓みに起因して、上記粒子濃度測定工程における静電容量の測定において、静電容量を測定する範囲（空気層の量）が変化するため、測定される粒子濃度に誤差が生じ得る。従って、上記撓み測定工程により測定した、撓みの度合いに基づいて粒子濃度を決定することにより、より高い精度で粒子濃度を測定及び調整することができる。
【００６１】
上記撓み測定工程は、例えば、第一の基板におけるメニスカスが発生している側の面と反対側の面に対向するように静電容量計のプローブを別途設置して、当該プローブと第一の基板との間の静電容量を測定し、当該静電容量から、第一の基板の撓みを計算することにより行うことができる。
【００６２】
上記撓み測定工程は、粒子膜を作製中に行ってもよいし、粒子分散液を供給する前に、事前に第一の基板の撓みを測定することによって行ってもよい。つまり、成膜前に、粒子分散液が無い状態で、粒子膜が形成される第一の基板を移動させて、第一の基板の各位置において第一の基板の撓みのみに基づいた静電容量変化に関するデータベースを予め作成し、当該データベースを用いて、基板の撓みのみに基づいた静電容量変化がゼロになるようにコンピュータ上で補正することによって、成膜時に測定された静電容量の値を補正してナノ粒子濃度を求めてもよい。尚、当該方法は、静電容量計のプローブを別途設置する必要が無いのでより好ましい。
【００６３】
また、撓みの度合いに基づいて粒子濃度を決定する代わりに、当該撓みの度合いに基づいて、静電容量計のプローブ等の位置を補正してもよい。但し、プローブが動くことによるノイズの発生を抑制する観点からは、撓みの度合いに基づいて粒子濃度を決定する方法が好ましい。当該撓み測定工程も、粒子膜を作製中に行ってもよいし、粒子分散液を供給する前に、事前に第一の基板の撓みを測定することによって行ってもよい。第一の基板の撓みを事前に測定する場合には、例えば、当該測定によって、第一の基板の位置に対する撓みのデータベースをまず作成し、粒子濃度測定工程において、当該データベースに基づいて、静電容量計のプローブ等の位置を補正することによって、より高い精度で粒子濃度を測定及び調整することができる。
【００６４】
（II−IV）基板
本実施の形態で使用する、上記第一の基板としては、表面に粒子を成膜することができる基板であれば特には限定されず、例えば、シリコン基板、ガラス基板、金属基板、金属酸化物基板、金属窒化物基板、高分子基板、有機結晶基板、マイカ等の平滑な鉱石基板等が挙げられる。
【００６５】
また、第一の基板上に粒子を成膜し易くする観点から、上記第一の基板として、表面にバインダー層がコーティングされた基板を用いてもよい。上記バインダー層としては、成膜する粒子の種類等により適宜変更すればよいが、例えば、上記粒子として金粒子を用いる場合には、変性ポリエチレンイミン、ポリビニルピロリドン、ポリビニルピリジン等のアミノ基を有する高分子薄膜層やアミン系自己組織化単分子膜の層、並びに微少量の酸素、窒素、及び水蒸気を含み、且つＨｅやＡｒ等の希ガスを主成分とする大気圧プラズマで活性化したポリスチレン等の炭化水素高分子の層が挙げられる。
【００６６】
また、上記粒子濃度調整工程において、上記第一の基板と第二の基板との間に電界を印加して、上記粒子濃度を調整する場合には、上記第一の基板と第二の基板とは、その表面が導電性となっている必要がある。この場合には、上記第一の基板としては、ＩＴＯ（indium tin oxide）基板、ＦＴＯ(fluorine-tin-oxide)基板、ＺｎＯ２(zinc oxides)基板、シリコン基板、金属基板、導電性高分子基板が挙げられる。
【００６７】
上記第二の基板としては、特には限定されず、例えば、シリコン基板、ガラス基板、金属基板、金属酸化物基板、金属窒化物、高分子基板、有機結晶、マイカ等の平滑な鉱石基板等が挙げられる。上記第二の基板も、上記粒子濃度調整工程において、上記第一の基板と第二の基板との間に電界を印加して、上記粒子濃度を調整する場合には、その表面が導電性となっている必要がある。この場合、上記第二の基板としては、ＩＴＯ（indium tin oxide）ガラス、ＦＴＯ(fluorine-tin-oxide)基板、ＺｎＯ２(zinc oxides)基板、シリコン基板、金属基板、導電性高分子基板が挙げられる。
【００６８】
メニスカス領域における、上記第一の基板と第二の基板との間の距離は、成膜させる粒子の直径等によって適宜変更すればよく、２００μｍ以下であれば特には限定されない。例えば、直径１μｍの粒子では、１０μｍ〜２００μｍの範囲内に設定することができる。
【００６９】
上記第二の基板は、上記第一の基板に対して平行であっても、傾いていても構わないが、第一の基板の位置の変化する方向側における上記第二の基板と上記第一の基板との距離が、当該変化方向と反対側における上記第二の基板と上記第一の基板との距離よりも短くなるように、上記第二の基板を、上記第一の基板に対して傾斜して配置することが好ましい。
【００７０】
第二の基板を、上記第一の基板に対して傾斜して配置する場合、第一の基板の面方向に対する、第二の基板が成す角度は、例えば、０．１〜０．５°の範囲内に設定することができる。
【００７１】
（II−Ｖ）粒子分散液
上記粒子分散液は、成膜させる粒子を溶媒に分散させた分散液である。上記粒子としては、第一の基板上に成膜することができれば特には限定されず、例えば、ポリスチレンやポリアクリル酸に代表される高分子微粒子、シリカ、酸化チタンに代表される金属酸化物微粒子、カドミウムテルル、カドミウムセレンに代表される化合物半導体微粒子、金、銀、銅に代表される金属微粒子、チタンやハイドロキシアパタイト等の生体適合性微粒子、フラーレン等のカーボン微粒子が挙げられる。
【００７２】
上記粒子濃度調整工程において、上記第一の基板と第二の基板との間に電界を印加して、上記粒子濃度を調整する場合には、上記粒子は、分散液中において電荷を帯びる粒子であることが好ましい。
【００７３】
上記粒子の直径は、小さければ小さいほど、より密に充填した単層膜を形成することができるため好ましい。本実施の形態に係る方法では、例えば、直径が３〜２０００ｎｍの範囲内の粒子を使用することができる。
【００７４】
上記溶媒としては、導電性の溶媒であれば特には限定されず、溶液中でナノ粒子を帯電させることができればよい。例えば、超純水や、超純水にナトリウムやカルシウム等のイオン種を溶解させた水溶液や、イオン性液体や、水溶液高分子溶液等が挙げられる。
【００７５】
上記粒子分散液における粒子濃度は、基板の移動速度、作製される粒子膜の被覆率によって、適宜変更することができる。
【００７６】
上述した粒子膜の製造方法の一例のフローチャートを図９に示す。尚、例示する当該製造方法では、メニスカスにおける粒子分散液を含む領域の静電容量を測定し、当該静電容量から粒子濃度を決定する。
【００７７】
図９に示すように、上記製造方法では、まず、成膜速度や成膜する基板の位置等の初期条件設定を行う。その後、第一の基板の各位置における第一の基板の撓みのみに基づいた静電容量変化に関するデータベースを作成する（撓み測定工程）。
【００７８】
次に、第一の基板と第二の基板との間に粒子分散液を充填し、メニスカスを形成させ、溶媒を蒸発させながら、第一の基板を移動させることにより、第一の基板上に粒子膜を形成する。
【００７９】
ここで、粒子膜を形成している間、所定時間毎に、上記メニスカス領域における粒子濃度を測定する（粒子濃度測定工程）。粒子濃度の測定は、第一の基板１の撓みのみに基づいた静電容量変化に関する上記データベースを用い、第一の基板１の撓みのみに基づいた静電容量変化がゼロになるように、測定した粒子濃度の値をコンピュータ上で補正して、ナノ粒子濃度を求めることによって行う。
【００８０】
そして、求めた上記濃度に基づいて、粒子濃度を調製する（粒子濃度調整工程）。具体的には、測定した粒子濃度が設定値より高ければ第一の基板の移動速度を速くし、測定した粒子濃度が設定値より低ければ第一の基板の移動速度を遅くする。そして、これらの一連の操作を、成膜が完了するまで繰り返し行うことによって、粒子膜を製造することができる。
【００８１】
尚、上述した、第一の基板の撓みのみに基づいた静電容量変化に関する上記データベースの作成は、具体的には、図１０に示すように、まず、粒子分散液が無い状態で、第一の基板の撓みのみに基づいた静電容量変化を測定し、当該測定結果を第一の基板の位置情報と共にコンピュータ等に出力する。そして、第一の基板を移動させて、これらの操作をデータベース作成が終了するまで繰り返すことによって、上記データベースを作成する。
【００８２】
また、第一の基板の撓みによる誤差を抑制するための別の方法として、静電容量計におけるプローブの位置をピエゾ制御することによって補正する方法が挙げられる。但し、プローブが動くことによるノイズの発生を抑制する観点からは、撓みの度合いに基づいて測定した粒子濃度の値をコンピュータ上で補正してナノ粒子濃度を求める上述した方法がより好ましい。
【００８３】
静電容量計におけるプローブの位置をピエゾ制御することによって補正する方法として具体的には、図１１に示すように、成膜速度や成膜する基板の位置等の初期条件設定を行った後、第一の基板の表面形状の、撓み等の僅かな違いに応じて静電容量計におけるプローブの位置補正をするためのデータベースを作成する。
【００８４】
次に、第一の基板と第二の基板との間に粒子分散液を充填し、メニスカスを形成させ、溶媒を蒸発させながら、第一の基板を移動させることにより、第一の基板上に粒子膜を形成する。
【００８５】
ここで、粒子膜を形成している間、所定時間毎に、静電容量計におけるプローブの位置を、先に作成したデータベースに基づいて補正し、上記メニスカス領域における粒子濃度を測定する（粒子濃度測定工程）。そして、上述の方法と同様に、当該測定結果に基づいて、粒子濃度を調製する（粒子濃度調整工程）。
【００８６】
尚、静電容量計におけるプローブの位置補正をするためのデータベースの作成については、具体的には、図１２に示すように、まず、粒子分散液が無い状態で、第一の基板面に対向するように設置した静電容量計のプローブによって静電容量を測定し、当該静電容量から、第一の基板に対する静電容量計におけるプローブの位置（より具体的には、第一の基板面に対する、静電容量計におけるプローブの測定面の傾斜）を求める（撓み測定工程）。
【００８７】
そして、第一の基板面に対する、静電容量計におけるプローブの測定面の傾斜が、３．４ｍｒａｄを越えていれば、当該傾斜が３．４ｍｒａｄ以下となるように静電容量計におけるプローブの位置を補正し、当該操作を、第一の基板面に対する、静電容量計におけるプローブの測定面の傾斜が３．４ｍｒａｄ以下となるまで繰り返す。その結果、傾斜が３．４ｍｒａｄ以下になれば、静電容量値変化としての電圧値変化を、第一の基板の位置情報と共にコンピュータ等に出力する。そして、これらの操作を、粒子膜を作成する第一の基板の全ての位置について行い、第一の基板の各位置における、静電容量計におけるプローブ位置の補正の程度についてのデータベースを作成する。
【００８８】
このようなデータベースを作成することによって、撓み測定工程を成膜中に行うことなく、基板の形状の僅かな違いに基づく粒子濃度の測定誤差を抑制することができる。
【００８９】
尚、図９及び図１１のフローチャートでは、粒子濃度調整する方法として、第一の基板の移動速度を変化させる方法を例示したが、当然のことながら、上述した、第一の基板と第二の基板との間に電界を印加する方法や、粒子分散液に対して、濃度の高い粒子分散液や濃度の低い粒子分散液を添加する方法を採用することも可能である。
【００９０】
また、第一の基板面に対する、静電容量計におけるプローブの測定面の傾斜の閾値を３．４ｍｒａｄに設定したが、当該値は目的に応じて適宜変更することができる。
【００９１】
（III）粒子膜の製造装置
上述した本実施の形態に係る粒子膜の製造方法は、例えば、以下に説明する製造装置により好適に実施することができる。
【００９２】
本実施の形態に係る粒子膜の製造装置の一例を模式的に示す断面図を図１に示す。また、本実施の形態に係る粒子膜の製造装置における、第一の基板１及び第二の基板２の配置の一例を模式的に示す斜視図を図２に示す。
【００９３】
図１及び図２に示すように、本実施の形態に係る粒子膜の製造装置２０は、第一の基板１の位置を、当該第一の基板１上に対向して配置した第二の基板２に対して、当該第一の基板１の面方向に沿って変化させながら、当該第一の基板１と第二の基板２との間に充填された粒子分散液４の、当該第一の基板１の位置の変化する方向側におけるメニスカス領域５において、溶媒を蒸発させることにより、第一の基板１上に粒子膜を形成させる装置である。
【００９４】
上記粒子膜の製造装置２０は、第一の基板１と第二の基板２とを互いに対向して配置する基板配置手段１１と、第二の基板２の位置に対する第一の基板１の位置を、当該第一の基板１の面方向に沿って変化させる基板移動手段１２と、上記メニスカス領域５における粒子濃度を測定する粒子濃度測定手段３と、上記粒子濃度測定手段３により測定された粒子濃度に基づいて、上記メニスカス領域５における粒子濃度を調整する粒子濃度調整手段１３と、を含む。
【００９５】
（III−Ｉ）基板配置手段
上記基板配置手段１１は、第一の基板１と第二の基板２とを互いに対向して配置する構成であれば特には限定されない。例えば、図２に示すように、第二の基板２をクランプ等の固定具により固定し、第一の基板１は、クランプ等の固定具が備えられた、第一の基板１の載置面を有する台等の上に固定する構成であってもよい。このような構成の場合には、第一の基板１を固定した台等を基板移動手段１２により移動させることにより、上記第一の基板１を、当該第一の基板１の面方向に沿って変化させることが可能となる。
【００９６】
（III−II）基板移動手段
上記基板移動手段１２としては、第二の基板２の位置に対して第一の基板１の位置を変化させることができれば特には限定されず、例えば、ステッピングモータや、サーボモータ制御型のＸステージ等により第一の基板１を移動させる構成が挙げられる。また、反対に、第一の基板１を固定して、第二の基板２をステッピングモータ等により移動させる構成であっても構わない。
【００９７】
（III−III）粒子濃度測定手段
上記粒子濃度測定手段３としては、メニスカス領域５における粒子濃度を測定することができれば特には限定されず、例えば、「（Ｉ）粒子濃度の測定方法」で説明した静電容量計や、光散乱や光反射を利用して粒子濃度を求める構成が挙げられる。
【００９８】
例えば、静電容量を測定する場合では、粒子濃度測定手段は、静電容量計と、静電容量計により測定される静電容量に基づいて粒子濃度を計算する粒子濃度算出手段とを備える構成とすることができる。
【００９９】
（III−IV）粒子濃度調整手段
上記粒子濃度調整手段１３としては、上記第一の基板１と第二の基板２との間に電界を印加することにより、上記メニスカス領域５における粒子濃度を調製する構成が挙げられる。
【０１００】
ここで、図１に示すように、メニスカス領域５において粒子分散液４と接触する第二の基板２の端部１０と、粒子分散液４のメニスカス領域５の先端と接触する第一の基板１とを結ぶ直線は、第一の基板１の面方向に対して垂直となる関係にはならず、第二の基板２から第一の基板１へ向かってメニスカス領域５へ近づくように傾いている。このため、第二の基板２から第一の基板１へと生じる電気力線の方向は、メニスカス領域５へ向かう方向となる。よって、上記第一の基板１から第二の基板２へと電界を印加することにより、上記メニスカス領域５へ粒子を移動させることができる。
【０１０１】
尚、図１では、粒子濃度調整手段１３として、上記第一の基板１と第二の基板２との間に電界を印加することにより、上記メニスカス領域５における粒子濃度を調製する構成を記載しているが、これに限るものではない。上記粒子分散液に対して、濃度の高い粒子分散液や濃度の低い粒子分散液を添加する構成等であってもよい。粒子濃度調整手段１３が上記メニスカス領域５における粒子濃度を調製することができれば、本実施形態と略同様の効果が得られる。このような構成としては、例えば、シリンジポンプ、チューブヘッド等により、濃度の高い粒子分散液や濃度の低い粒子分散液を添加する構成が挙げられる。
【０１０２】
また、第一の基板１及び第二の基板２の少なくとも１つの移動速度を変化させることによって、つまり、掃引速度を制御することによって上記メニスカス領域５における粒子濃度を調製する構成であってもよい。
【０１０３】
但し、本実施形態のように、粒子濃度調整手段１３が、上記第一の基板１と第二の基板２との間に電界を印加することにより、上記メニスカス領域５における粒子濃度を調製する構成である場合は、より簡便に粒子濃度を制御することができるため、特に効果が大きい。
【０１０４】
（III−Ｖ）撓み測定手段
本実施の形態に係る粒子膜の製造装置では、上記粒子濃度測定手段において静電容量から粒子濃度を求める場合には、上記第一の基板の撓みの度合いを測定する撓み測定手段を更に備えることが好ましい。
【０１０５】
図１３に、撓み測定手段を備えた粒子膜の製造装置の一例を模式的に示す断面図を示す。
【０１０６】
図１３に示す製造装置２０’は撓み測定手段６を備えているため、より高い精度で粒子濃度を測定及び調整することができる。
【０１０７】
具体的には、上記撓み測定手段６は、例えば、第一の基板１におけるメニスカス領域５が発生している側の面と反対側の面に対向するように静電容量計のプローブを別途設置して、当該プローブと第一の基板１との間の静電容量を測定し、当該静電容量から、第一の基板１の撓みを計算することができる。その結果、上記粒子濃度測定手段３では、上記静電容量に加えて、上記撓み測定手段６により測定した、撓みの度合いに基づいて粒子濃度を決定することが可能となる。
【０１０８】
これにより、基板の形状の僅かな違いによる誤差を防ぐことができるため、より高い精度で粒子濃度を測定及び調整することができる。
【０１０９】
ここで、撓み測定手段６による第一の基板１の撓みの度合いの測定は、粒子膜を作製中に行ってもよいし、粒子分散液を供給する前に、事前に第一の基板１の撓みを測定することによって行ってもよい。
【０１１０】
事前に第一の基板１の撓みを測定する場合には、当該測定によって、第一の基板１の位置に対する撓みのデータベースを作成し、粒子濃度測定において、当該データベースに基づいて、第一の基板１の撓みによる誤差を補正して粒子濃度を計算することによって、より高い精度で粒子濃度を測定及び調整することができる。
【０１１１】
より具体的には、成膜前に、粒子分散液が無い状態で、粒子膜が形成される第一の基板１を移動させて、第一の基板１の各位置において第一の基板１の撓みのみに基づいた静電容量変化に関するデータベースを予め作成し、当該データベースを用いて、基板の撓みのみに基づいた静電容量変化がゼロになるようにコンピュータ上で補正することによって、成膜時に測定された静電容量の値を補正してナノ粒子濃度を求めることができる。
【０１１２】
このように事前に第一の基板１の撓みを測定する場合には、粒子濃度測定手段３を用いて当該撓みを測定することができるため、撓み測定手段６を別途設ける必要はなく、よりシンプルな装置構成にすることができる。
【０１１３】
尚、撓みの度合いに基づいて粒子濃度を補正する代わりに、撓みの度合いに応じて静電容量計のプローブ等の粒子濃度測定手段３の位置を補正することによって、第一の基板１の撓み等による誤差を抑制することもできる。そのような実施形態に係る粒子膜の製造装置の一例を模式的に示すブロック図を図１４に示す。但し、プローブが動くことによるノイズの発生を抑制する観点からは、撓みの度合いに基づいて粒子濃度を補正する方法がより好ましい。
【０１１４】
図１４に示すように、製造装置２０’’は、初期条件設定手段７と、基板移動手段１２と、粒子濃度調整手段１３とを制御コンピュータ９で制御する構成である。そして、上記粒子膜の製造装置２０’’は、粒子濃度調整手段１３として基板速度可変手段１４と電界付与手段１５と粒子分散液供給手段１６とを備えており、各手段が制御コンピュータ９と接続されている。
【０１１５】
上記製造装置２０’’では、粒子膜製造を開始する前に初期条件を設定する初期条件設定手段７を備えている。初期条件設定手段７は、成膜速度や、成膜する基板の位置等を入力することによって、成膜に関する初期条件を設定する手段である。
【０１１６】
また、初期条件設定手段７は、初期条件設定手段７における静電プローブ位置決定手段８によって、基板の形状の撓み等の僅かな違いに応じて静電容量計のプローブの位置補正するためのデータベースを作成する。
【０１１７】
具体的には、粒子分散液が無い状態で、粒子膜が形成される第一の基板１を移動させて、第一の基板１の各位置において第一の基板１の形状の誤差に応じて静電容量計のプローブについて位置補正するためのデータベースを作成する。このデータベースを作成することによって、当該データベースに基づいて、粒子濃度測定手段３が静電容量計のプローブの位置を補正し、第一の基板１の形状の僅かな違いに基づく粒子濃度の測定誤差を抑制することができる。
【０１１８】
尚、上述した本発明は、例えば、以下のように言い換えることができる。
【０１１９】
即ち、本発明に係る粒子膜の製造方法は、第一の基板の位置を、当該第一の基板上に対向して配置した第二の基板に対して、当該第一の基板の面方向に沿って変化させながら、当該第一の基板と第二の基板との間に充填された粒子分散液の、当該第一の基板の位置の変化する方向側におけるメニスカス領域において、溶媒を蒸発させることにより、第一の基板上に粒子膜を形成する粒子膜の製造方法であり、上記メニスカス領域における粒子濃度を測定する粒子濃度測定工程と、上記粒子濃度測定工程により測定した粒子濃度に基づいて、上記メニスカス領域における粒子濃度を調整する粒子濃度調整工程と、を含むことを特徴としている。
【０１２０】
上記方法によれば、粒子濃度調整工程により、粒子濃度測定工程において測定した粒子濃度に基づいて、上記メニスカス領域における粒子濃度を調整するため、メニスカス領域における粒子濃度を一定の値となるように調整しながら、成膜することができる。これにより、実用サイズの基板上に成膜する場合であっても均一に粒子膜を成膜することができるという効果を奏する。
【０１２１】
更には、第一の基板の上記変化させる速度を高くしても、メニスカス領域における粒子濃度を一定の値となるように調整することができるため、より短時間で均一に粒子膜を成膜することができる。よって、高い生産効率で粒子膜を製造することができる。
【０１２２】
本発明に係る粒子膜の製造方法は、上記粒子濃度測定工程では、上記メニスカス領域を含む領域の静電容量を測定し、当該静電容量から粒子濃度を決定することが好ましい。
【０１２３】
上記方法によれば、静電容量はプローブを粒子分散液に接触させることなく、高感度で簡便に測定できるため、粒子濃度測定工程においてより高い精度で簡便に粒子濃度を測定することができる。よって、簡便且つより均一に粒子膜を成膜することができるという更なる効果を奏する。
【０１２４】
本発明に係る粒子膜の製造方法は、上記第一の基板の撓みの度合いを測定する撓み測定工程を更に含み、上記粒子濃度測定工程では、上記静電容量に加えて、上記撓み測定工程により測定した、撓みの度合いに基づいて粒子濃度を決定することが好ましい。
【０１２５】
上記方法によれば、上記静電容量に加えて、撓みの度合いに基づいて粒子濃度を決定するため、上記粒子濃度測定工程においてより高い精度で粒子濃度を測定することができる。よって、上記粒子濃度調整工程においてより高い精度で粒子濃度を調整することができるため、より均一に粒子膜を成膜することができるという更なる効果を奏する。
【０１２６】
本発明に係る粒子膜の製造方法は、上記粒子濃度調整工程では、上記第一の基板と第二の基板との間に電界を印加することにより、上記メニスカス領域における粒子濃度を調整することが好ましい。
【０１２７】
上記方法によれば、粒子濃度調整工程においてより簡便に粒子濃度を調整することができるため、より簡便に粒子膜を成膜することができるという更なる効果を奏する。
【０１２８】
本発明に係る粒子膜の製造方法では、第一の基板の位置の変化する方向側における上記第一の基板と上記第二の基板との距離が、当該変化方向と反対側における上記第一の基板と上記第二の基板との距離よりも短くなるように、上記第一の基板に対して上記第二の基板を傾斜して配置することが好ましい。
【０１２９】
上記方法によれば、上記第二の基板が、上記第一の基板に対して上記のように傾斜しているため、上記メニスカス領域における粒子分散液と第一の基板との接触線をより均一にすることができる。よって、より均一に粒子膜を成膜することができるという更なる効果を奏する。
【０１３０】
本発明に係る粒子膜の製造装置は、上記課題を解決するために、第一の基板の位置を、当該第一の基板上に対向して配置した第二の基板に対して、当該第一の基板の面方向に沿って変化させながら、当該第一の基板と第二の基板との間に充填された粒子分散液の、当該第一の基板の位置の変化する方向側におけるメニスカス領域において、溶媒を蒸発させることにより、第一の基板上に粒子膜を形成させる、粒子膜の製造装置であり、第一の基板と第二の基板とを互いに対向して配置する基板配置手段と、第二の基板の位置に対する第一の基板の位置を、当該第一の基板の面方向に沿って変化させる基板移動手段と、上記メニスカス領域における粒子濃度を測定する粒子濃度測定手段と、上記粒子濃度測定手段により測定された粒子濃度に基づいて、上記メニスカス領域における粒子濃度を調整する粒子濃度調整手段と、を含むことを特徴としている。
【０１３１】
上記構成によれば、粒子濃度調整手段により、粒子濃度測定手段で測定した粒子濃度に基づいて、上記メニスカス領域における粒子濃度を調整するため、メニスカス領域における粒子濃度を一定の値となるように調整しながら成膜することができる。これにより、実用サイズの基板上に成膜する場合であっても均一に粒子膜を成膜することができるという効果を奏する。
【０１３２】
本発明に係る粒子膜の製造装置では、上記粒子濃度測定手段は、静電容量計により上記メニスカス領域を含む領域の静電容量を測定し、当該静電容量から粒子濃度を決定することが好ましい。
【０１３３】
上記構成によれば、静電容量はプローブを粒子分散液に接触させることなく、高感度で簡便に測定できるため、上記粒子濃度測定手段は、より高い精度で簡便に粒子濃度を測定することができる。よって、より簡便且つ均一に粒子膜を成膜することができるという更なる効果を奏する。
【０１３４】
本発明に係る粒子膜の製造装置では、上記第一の基板の撓みの度合いを測定する撓み測定手段を更に含み、上記粒子濃度測定手段は、上記静電容量に加えて、上記撓み測定手段により測定した撓みの度合いに基づいて粒子濃度を決定することが好ましい。
【０１３５】
上記構成によれば、上記撓み測定手段は、上記静電容量に加えて、撓みの度合いに基づいて粒子濃度を決定するため、上記粒子濃度測定手段は、より高い精度で粒子濃度を測定することができる。よって、上記粒子濃度調整手段は、より高い精度で粒子濃度を調整することができるため、より均一に粒子膜を成膜することができるという更なる効果を奏する。
【０１３６】
本発明に係る粒子膜の製造装置では、上記粒子濃度調整手段は、上記第一の基板と第二の基板との間に電界を印加することにより、上記メニスカス領域における粒子濃度を調整することが好ましい。
【０１３７】
上記構成によれば、粒子濃度調整手段は、より簡便に粒子濃度を制御することができるため、より簡便に粒子膜を成膜することができるという更なる効果を奏する。
【０１３８】
本発明に係る粒子膜の製造装置では、上記基板配置手段は、第一の基板の位置の変化する方向側における上記第一の基板と上記第二の基板との距離が、当該変化方向と反対側における上記第一の基板と上記第二の基板との距離よりも短くなるように、上記第一の基板に対して上記第二の基板を傾斜して配置することが好ましい。
【０１３９】
上記構成によれば、上記第二の基板が、上記第一の基板に対して上記のように傾斜しているため、上記メニスカス領域における粒子分散液と第一の基板との接触線をより均一にすることができる。よって、より均一に粒子膜を成膜することができるという更なる効果を奏する。
【０１４０】
本発明に係る粒子膜の製造装置では、上記粒子濃度調整手段は、第一の基板の位置の変化する速度を変化させることにより、上記メニスカス領域における粒子濃度を調整することが好ましい。
【０１４１】
上記構成によれば、粒子濃度調整手段は、より簡便に粒子濃度を制御することができるため、より簡便に粒子膜を成膜することができるという更なる効果を奏する。
【０１４２】
本発明に係る粒子濃度の測定方法は、上記課題を解決するために、粒子分散液の静電容量を測定して、当該静電容量に基づいて粒子濃度を決定すること特徴としている。
【０１４３】
上記方法によれば、例えば、粒子膜を形成しながら、メニスカス領域における粒子濃度を求めることができるため、得られる粒子濃度の結果に基づいて、メニスカス領域における粒子濃度を一定の値となるように調整することが可能となる。これにより、実用サイズの基板上に成膜する場合であっても均一に粒子膜を成膜することができるという効果を奏する。
【実施例】
【０１４４】
以下、実施例に基づいて本発明をより詳細に説明するが、本発明は以下の実施例に限定されるものではない。【０１４５】
〔参考例１〕
直径２６０ｎｍのポリスチレン粒子（商品名：「研究用ポリスチレン粒子5026A」、モリテックス社製）を５体積％、１０体積％、１５体積％、２０体積％の濃度で水に分散させた分散液をそれぞれ調製し、粒子濃度測定手段及び粒子濃度調整手段を備えていないこと以外は図１に示す構成と同様の装置を用い、成膜速度１００μｍ／ｓで第一の基板を移動させ、３０×６０ｍｍ２サイズの粒子膜を、バインダー層を塗布したシリコン基板上に成膜した。【０１４６】
尚、バインダー層を塗布した上記シリコン基板は、バインダー層としてポリスチレンを用い、厚さが２００ｎｍ以下になるように、ポリスチレン（商品名「ポリスチレン」、キシダ化学社製）をトルエンに溶解させた溶液を、厚さ０．７ｍｍのシリコン基板上にスピン塗布することにより作製した。また、第二の基板としてＩＴＯガラスを用い、第一の基板と第二の基板との間の距離は５０μｍとし、第一の基板の面方向に対する、第二の基板が成す角度は０．１４°とした。【０１４７】
得られた粒子膜をＳＥＭで観察し、その像を基に画像処理解析から粒子密度を算出した。その結果を図３、４に示す。図４に示す実線は物理モデルによる理論式から求められる曲線であり、プロットは実験結果を示す。【０１４８】
図４に示すように、実験結果は、理論式とよく一致しており、直径２６０ｎｍ、成膜速度１００μｍ／ｓの条件では、粒子濃度が２０．０質量％のときに最も密に粒子が充填された単層膜が形成されることが確認できた。【０１４９】
参考例１に示すように、物理モデルによる理論式から求められる、粒子の濃度変化と粒子の被覆率との関係は、実験値とほぼ一致していたことから、メニスカス領域における粒子の濃度を制御することにより、所望の被覆率の粒子単層膜を形成することができることが確認できた。【０１５０】
〔参考例２〕
直径１０００ｎｍのポリスチレン粒子（商品名：「研究用ポリスチレン粒子5100A」、モリテックス社製）を１．０体積％、２．０体積％、３．０体積％、４．０体積％の濃度で水に分散させた分散液をそれぞれ調製し、参考例１と同様の装置を用い、３．０μｍ／ｓ、６．０μｍ／ｓ、９．０μｍ／ｓの各成膜速度で第一の基板を移動させ、３０×６０ｍｍ２サイズの粒子膜を、バインダー層を塗布したシリコン基板上にそれぞれ成膜した。【０１５１】
尚、バインダー層を塗布した上記シリコン基板は、バインダー層としてポリスチレンを用い、厚さが２００ｎｍ以下になるように、ポリスチレン（商品名「ポリスチレン」、キシダ化学社製）をトルエンに溶解させた溶液を、厚さ０．７ｍｍのシリコン基板上にスピン塗布することにより作製した。また、第二の基板としてＩＴＯガラスを用い、第一の基板と第二の基板との間の距離は５０μｍとし、第一の基板の面方向に対する、第二の基板が成す角度は０．１４°とした。【０１５２】
得られた粒子膜をＳＥＭで観察し、その像を基に画像処理解析から粒子密度を算出した。その結果を図４に示す。図５に示す実線は物理モデルによる理論式から求められる曲線であり、プロットは実験結果を示す。【０１５３】
図５に示すように、実験結果は、理論式とよく一致していた。このため、粒子濃度を調整すれば、基板移動速度を変化させても、高い被覆率の粒子単層膜を形成することができるため、より高い生産性で、高い被覆率の粒子単層膜を形成することができることが確認できた。【０１５４】
〔参考例３〕
直径１０００ｎｍのポリスチレン粒子分散液（商品名：「研究用ポリスチレン粒子5100A」、モリテックス社製）の濃度を４０．５質量％とし、参考例１と同様の条件で、静電容量計（製品名：「マイクロセンス４８００」、ＫＬＡテンコール社製）を用い、成膜過程における粒子濃度の変動を追跡した。結果を図６に示す。【０１５５】
図６に示すように、成膜領域が大きくなると、徐々に静電容量の値が増加していることから、成膜領域が大きくなると、メニスカス領域におけるポリスチレン粒子の濃度が減少していることが確認できた。ここで、静電容量の減少が確認された領域の膜の状態をＳＥＭで測定したところ、充填密度の低い単層膜が形成されていることが確認された。【０１５６】
〔参考例４〕
Japanese Journal of Applied Physics 2001, 40, 346-349に記載されている方法で合成した直径１５ｎｍのＡｕ粒子を５．０質量％の濃度で水に分散させた分散液を調製し、粒子濃度測定手段を備えていないこと以外は図１に示す構成と同様の装置を用い、基板間に０、６０、１００Ｖ／ｃｍの電界をそれぞれ印加して、成膜速度１．２５μｍ／ｓで第一の基板を移動させ、３０×６０ｍｍ２サイズの粒子膜を、バインダー層を塗布したシリコン基板上にそれぞれ成膜した。【０１５７】
尚、バインダー層を塗布した上記シリコン基板は、バインダー層としてポリスチレンを用い、厚さが２０ｎｍ以下になるように、ポリスチレン（商品名「ポリスチレン」、キシダ化学社製）をトルエンに溶解させた溶液を、厚さ０．７ｍｍのシリコン基板上にスピン塗布することにより作製した。また、第二の基板としてＩＴＯガラスを用い、第一の基板と第二の基板との間の距離は５０μｍとし、第一の基板の面方向に対する、第二の基板が成す角度は０．１４°とした。【０１５８】
結果を表１及び図７に示す。その結果、印加する電界を大きくすることにより形成される粒子膜の密度が高くなっていることが確認できた。従って、基板間に電界を印加することによって、メニスカス領域における粒子濃度を制御することができることが確認できた。【０１５９】
【表１】
2010092836.tif 000003
【０１６０】
〔実施例１〕
参考例４で用いたものと同じ、直径１５ｎｍのＡｕ粒子を、１質量％の濃度で水に分散させた分散液を調製し、図１に示す構成と同様の装置を用い、基板間に１００、６０、０Ｖ／ｃｍの電界をそれぞれ段階的に印加して、成膜速度０．１ｍｍ／ｓで第一の基板を移動させ、３０×６０ｍｍ２サイズの粒子膜を、バインダー層を塗布したシリコン基板上にそれぞれ成膜した。尚、バインダー層を塗布した上記シリコン基板は、ポリスチレン（商品名「ポリスチレン」、キシダ化学社製）をトルエンに溶解させた溶液を、厚さが２０ｎｍ以下になるように、厚さ０．７ｍｍのシリコン基板上にスピン塗布することにより作製した。【０１６１】
その結果を図８に示す。尚、図８において、縦軸は静電容量値であり、上に行くほど値が小さくなる。また、横軸が成膜時の基板の位置情報である。【０１６２】
図８に示すように、成膜開始とともに、まず、１００Ｖ／ｃｍの電圧を印加した（図８の領域１参照）。その後、印加電圧を１００Ｖ／ｃｍから６０Ｖ／ｃｍへと低下させ、その結果静電容量が大幅に低下した（図８の領域２参照）。そして、最後に、印加電圧を０Ｖ／ｃｍへと低下させ、その結果、同様に、静電容量が大幅に低下した（図８の領域３参照）。【０１６３】
以上のように、印加電圧の大きさを変化させることにより、メニスカス領域において測定される静電容量の値を制御できることが確認できた。尚、電圧印加直後では、静電容量は少し変動しているが、次第に定常状態に到達していた。【０１６４】
また、静電容量の変化により成膜される粒子密度が制御できていることを確認するため、各領域における単層膜のＳＥＭを測定した（図８参照）。その結果、静電容量の値に対応した、膜密度の異なる粒子膜が得られていることが確認できた。【０１６５】
尚、図８中のＳＥＭ画像は、下から上に向かう方向が基板の走査方向である。また、図８中の「−５０μｍ」は、各ＳＥＭ写真におけるスケールバーである。【０１６６】
〔実施例２〕
〔データベースの作成〕
図１に示す構成と同様の装置を用い、３０×６０ｍｍ２に切り出したシリコンウエハ（カットウエハ）を第１の基板として用い、当該カットウエハを真空チャックにより装置に固定した。センシング領域直径１０ｍｍの円筒形静電容量プローブ（製品名：「２８１０」、ＫＬＡテンコール社製）を、カットウエハの短手方向の中心から、シリコンウエハ面に対して垂直方向に１．０３ｍｍの位置に固定した。そして、ステッピングモータにより、第１の基板のみを１０００μｍ／ｓの速度でカットウエハの長手（Ｘ軸）方向に一軸移動させた。結果を図１５に示す。【０１６７】
ここで、測定ピッチは１０回／秒とし、基板の撓みのみに基づいた静電容量変化に関するデータベースの作成を行った。そして、得られたデータをパーソナルコンピュータによって、図１６に示すように、基板の撓みのみに基づいた静電容量変化がほぼゼロになるように、測定された静電容量の値を補正した。【０１６８】
〔ナノ粒子濃度変化測定〕
Japanese Journal of Applied Physics 2001, 40, 346-349に記載されている方法で合成した、直径１２ｎｍの金ナノ粒子を５重量％含む水溶液を、第１の基板（シリコンウエハ）と第２の基板（石英）との間に導入し、上記実験と同様に第１の基板のみを１０００μｍ／ｓの速度で一軸走査した。【０１６９】
このとき、事前に第一の基板の撓みのみに基づいた静電容量変化に関する上記データベースを用い、基板の撓みのみに基づいた静電容量変化がゼロになるように、測定された静電容量の値を補正してナノ粒子濃度を求めた。尚、測定ピッチは同様に１０回／秒とした。【０１７０】
そして、求めたナノ粒子濃度に基づいて、ナノ粒子濃度変化がほぼゼロになるように、シリンジポンプを用いて５重量％のナノ粒子分散水溶液を１２Ｌ／ｈの速度で供給し続けた。【０１７１】
その結果、図１７に示すように、走査距離全体に渡ってメニスカス領域における粒子濃度を一定に制御することができた。また、図１８に示すように得られた粒子膜における粒子間距離分布は非常に狭く、本発明に係る方法及び装置によって、均一な粒子膜を作製し得ることが確認された。【０１７２】
尚、図１８に示す粒子密度分布のグラフは、得られたＳＥＭのデータから推測したものである。【０１７３】
〔比較例１〕
ナノ粒子濃度変化がほぼゼロになるように、シリンジポンプを用いて５重量％のナノ粒子分散水溶液を供給しなかったこと以外は、実施例２と同様の操作を行い、粒子膜を作製した。【０１７４】
その結果、図１９に示すように、走査距離が長くなるに従って、メニスカス領域の静電容量が低くなり、粒子濃度が低下していることが確認された。【０１７５】
また、図２０に示すように、メニスカス領域における粒子濃度の減少に伴って、作製される粒子膜の密度も低下していた。これは、３．７重量％粒子分散水溶液を用いて成膜したものに相当する粒子密度であった。【０１７６】
尚、図２０に示す粒子密度分布のグラフは、得られたＳＥＭのデータから推測したものである。【０１７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７８】
本発明の粒子膜の製造方法は、実用サイズの基板上に成膜する場合であっても均一に粒子膜を成膜することができる。このため、基板上に、粒子膜を成膜することが要求される各種用途に好適に適用できる。
【符号の説明】
【０１７９】
１    第一の基板
２    第二の基板
３    粒子濃度測定手段
４    粒子分散液
５    メニスカス領域
６    撓み測定手段
７    初期条件設定手段
１１    基板配置手段
１２    基板移動手段
１３    粒子濃度調整手段
１４    基板速度可変手段
１５    電界付与手段
１６    粒子分散液供給手段
２０    粒子膜の製造装置
２０’  粒子膜の製造装置
２０’’粒子膜の製造装置
【図１】
2010092836.tif 000004
【図２】
2010092836.tif 000005
【図４】
2010092836.tif 000006
【図５】
2010092836.tif 000007
【図６】
2010092836.tif 000008
【図９】
2010092836.tif 000009
【図１０】
2010092836.tif 000010
【図１１】
2010092836.tif 000011
【図１２】
2010092836.tif 000012
【図１３】
2010092836.tif 000013
【図１４】
2010092836.tif 000014
【図１５】
2010092836.tif 000015
【図１６】
2010092836.tif 000016
【図１７】
2010092836.tif 000017
【図１９】
2010092836.tif 000018
【図３】
2010092836.tif 000019
【図７】
2010092836.tif 000020
【図８】
2010092836.tif 000021
【図１８】
2010092836.tif 000022
【図２０】
2010092836.tif 000023
【国際調査報告】
2010092836.tif 000024
2010092836.tif 000025
2010092836.tif 000026
2010092836.tif 000027